СПОСОБ ЛАЗЕРНОЙ РЕЗКИ СТАЛИ

1. Способ лазерной резки листа или толстого листа стали, включающий следующие стадии:
предоставление лазера для резки стали;
предоставление листа или толстого листа стали для лазерной резки; причём указанный лист или толстый лист стали имеет состав, включающий, в мас.%:
С: 0,01 - 0,29; Mn: 0,50 - 1,35; P: 0,04 максимально; S: 0,05 максимально; Si: 0,40 максимально; Cr: 0,5 - 0,75, остальное - железо и неизбежные примеси, причем указанная сталь свободна от преднамеренных добавок Cu и Ni и содержит менее 0,05% общих накопленных количеств Cu и Ni;
направление лазерного луча от указанного лазера для резки стали на указанный лист или толстый лист стали для лазерной резки; и
резка указанного листа или толстого листа стали, пригодной для лазерной резки, указанным лазерным лучом.
2. Способ по п. 1, в котором указанная сталь дополнительно содержит Si: 0,15 - 0,40.
3. Способ по п. 1, в котором указанная сталь дополнительно содержит C: 0,10 - 0,25.
4. Способ по п. 3, в котором указанная сталь дополнительно содержит Mn: 0,8 - 1,2.
5. Способ по п. 4, в котором указанная сталь дополнительно содержит Si: максимально 0,15.
6. Способ по п. 5, в котором указанная сталь дополнительно содержит Cr: 0,55-0,75.
7. Способ по п. 1, в котором указанная сталь дополнительно содержит C: 0,12 - 0,23.
8. Способ по п. 7, в котором указанная сталь дополнительно содержит Mn: 0,8 - 1,05.
9. Способ по п.8, в котором указанная сталь дополнительно содержит Si: 0,02 - 0,14.
10. Способ по п. 9, в котором указанная сталь дополнительно содержит Cr: 0,55 - 0,72.